본 발명 에 있 어서 , 매우 중요 한 제어 인자 이 다 . 냉각 시 에 존재 하 는 마르텐 사이트 및 오스테나이트 를 재 가열 함 으로써 , 마르텐 사이트 를 템퍼링 하 고 , 또한 , 마르텐 사이트 중 에 과포화 로 고용 한 C 를 오스테나이트 로 확산 시킴 으로써 , 실온 에서 안정 된 오스테나이트 의 생 성 이 가능 해진다 . 이 효과 를 얻 기 위해서 는 , 재 가 열 온도 를 후술 의 보존 유지 온도 이상 으로 할 필요 가 있 다 . 재 가 열 온도 가 보존 유지 온도 미만 에서 는 , 재 가 열 시 에 존재 하 는 미 변태 오스테나이트 에 C 가 농화 되 지 않 고 , 그 후 의 보존 유지 중 에 베이 나이트 가 생성 되 는 점 에서 , YS 가 상승 하 고 , YR 이 증가 한다 . 한편 , 재 가 열 온도 가 560 ℃ 를 초과 하 면 , 오스테나이트 가 펄라이트 로 분해 되 기 때문 에 , 잔류 오스테나이트 가 생성 되 지 않 고 , YR 이 증가 하 고 , 연성 이 저하 한다 . 따라서 , 어닐링 공정 에 있 어서 의 재 가열 온도 는 , 후술 하 는 보존 유지 온도 ( A ) 이상 560 ℃ 이하 로 한다 . 바람직 하 게 는 보존 유지 온도 ( A ) 이상 530 ℃ 이하 로 한다 .